(57)【特許請求の範囲】
【請求項１】
ｉ）イソプレノールポリエーテル誘導体−構造単位α ３〜４０モル％、
ｉｉ）ビニルオキシポリエーテル誘導体−構造単位β ３〜４０モル％及び
ｉｉｉ）酸−構造単位γ ３５〜９３モル％
を有するコポリマーであって、その際、イソプレノールポリエーテル誘導体−構造単位αは、下記一般式（Ｉａ）
【化１】
0005656863.tif 000009
［式中、
Ａは、ＣxＨ2x、その際、ｘ＝２、３、４又は５、に従ったアルキレン基によって表され、並びに
ａは、４〜３００の整数によって表される］によって表され、
ビニルオキシポリエーテル誘導体−構造単位βは、下記一般式（Ｉｂ）
【化２】
0005656863.tif 000010
［式中、
ＲAは、水素原子、線状又は分岐したＣ1〜Ｃ12アルキル基、Ｃ5〜Ｃ8シクロアルキル基、フェニル基又はＣ7〜Ｃ12アリールアルキル基によって表され、
Ａは、ＣxＨ2x、その際、ｘ＝２、３、４又は５、に従ったアルキレン基によって表され、並びに
ｂは、６〜４５０の整数によって表される］によって表され、
一般式（ＩＩａ）、（ＩＩｂ）、（ＩＩｃ）及び／又は（ＩＩｄ）に従った酸−構造単位γ
【化３】
0005656863.tif 000011
［式中、
Ｒ1は、Ｈ及び／又は非分岐あるいは分岐したＣ1〜Ｃ4−アルキル基によって表され；
Ｘは、ＮＨ−（ＣnＨ2n）、その際、ｎ＝１、２、３又は４、及び／又はＯ−（ＣnＨ2n）、その際、ｎ＝１、２、３又は４、及び／又は単結合によって表され；
Ｒ2は、ＳＯ3Ｈ、ＰＯ3Ｈ2、Ｏ−ＰＯ3Ｈ2及び／又はパラ置換Ｃ6Ｈ4−ＳＯ3Ｈによって表され、但し、Ｘが単結合である場合、Ｒ2はＯＨによって表される］
【化４】
0005656863.tif 000012
［式中、
Ｒ3は、Ｈ及び／又は非分岐あるいは分岐したＣ1〜Ｃ4−アルキル基によって表され；
ｎ＝０、１、２、３又は４、
Ｒ4は、ＳＯ3Ｈ、ＰＯ3Ｈ2、Ｏ−ＰＯ3Ｈ2及び／又はパラ置換されて存在するＣ6Ｈ4−ＳＯ3Ｈによって表される］、
【化５】
0005656863.tif 000013
［式中、
Ｒ5は、Ｈ及び／又は非分岐あるいは分岐したＣ1〜Ｃ4−アルキル基によって表され；
Ｚは、Ｏによって表される］、
【化６】
0005656863.tif 000014
［式中、
Ｒ6は、Ｈ及び／又は非分岐あるいは分岐したＣ1〜Ｃ4−アルキル基によって表され；
Ｑは、ＮＨ及び／又はＯによって表され；
Ｒ7は、Ｈ、（ＣnＨ2n）−ＳＯ3Ｈ、その際、ｎ＝０、１、２、３又は４、（ＣnＨ2n）−ＯＨ、その際、ｎ＝０、１、２、３又は４；（ＣnＨ2n）−ＰＯ3Ｈ2、その際、ｎ＝０、１、２、３又は４、（ＣnＨ2n）−ＯＰＯ3Ｈ2、その際、ｎ＝０、１、２、３又は４、（Ｃ6Ｈ4）−ＳＯ3Ｈ、（Ｃ6Ｈ4）−ＰＯ3Ｈ2、（Ｃ6Ｈ4）−ＯＰＯ3Ｈ2及び／又は（ＣmＨ2m）e−Ｏ−（Ａ'Ｏ）α−Ｒ9、その際、ｍ＝０、１、２、３又は４、ｅ＝０、１、２、３又は４、Ａ'＝Ｃx'Ｈ2x'、その際、ｘ'＝２、３、４又は５及び／又はＣＨ2Ｃ（Ｃ6Ｈ5）Ｈ−、α＝１〜３５０の整数、その際、Ｒ9は、非分岐あるいは分岐したＣ1〜Ｃ4−アルキル基によって表される］が存在し、ｂの平均値は、ａの平均値より少なくとも１．５倍高い、コポリマー。
【請求項２】
ｂの平均値は、ａの平均値より少なくとも２倍高いことを特徴とする、請求項１記載のコポリマー。
【請求項３】
ａは、５〜７０の整数によって表され、並びにｂは、４１〜４００の整数によって表されることを特徴とする、請求項１又は２記載のコポリマー。
【請求項４】
ａは、５〜３９の整数によって表されることを特徴とする、請求項１から３までのいずれか１項記載のコポリマー。
【請求項５】
ｉ）イソプレノールポリエーテル誘導体−構造単位α ５〜３５モル％、
ｉｉ）ビニルオキシポリエーテル誘導体−構造単位β ５〜３５モル％及び
ｉｉｉ）酸−構造単位γ ５０〜９０モル％
を有する、請求項１から４までのいずれか１項記載のコポリマー。
【請求項６】
ビニルオキシポリエーテル誘導体−構造単位βは、ｂの平均値４１〜４００のオキシアルキレン基を有するアルコキシ化ヒドロキシブチルビニルエーテルの重合導入によって作製されることを特徴とする、請求項１から５までのいずれか１項記載のコポリマー。
【請求項７】
酸−構造単位γは、酸モノマーのメタクリル酸、アクリル酸、マレイン酸及び／又は無水マレイン酸の重合導入によって作製されることを特徴とする、請求項１から６までのいずれか１項記載のコポリマー。
【請求項８】
全ての構造単位の少なくとも４５モル％が、イソプレノールポリエーテル誘導体−構造単位α、ビニルオキシポリエーテル誘導体−構造単位β及び酸−構造単位γとして存在する、請求項１から７までのいずれか１項記載のコポリマー。
【請求項９】
全ての構造単位の少なくとも８０モル％が、イソプレノールポリエーテル誘導体−構造単位α、ビニルオキシポリエーテル誘導体−構造単位β及び酸−構造単位γとして存在する、請求項１から８までのいずれか１項記載のコポリマー。
【請求項１０】
水少なくとも３０質量％並びに請求項１から９までのいずれか１項記載のコポリマー少なくとも１０質量％を含有する分散剤。
【請求項１１】
水溶液の形態で存在する、請求項１０記載の分散剤。
【請求項１２】
イソプレノールポリエーテル誘導体モノマー、ビニルオキシポリエーテル誘導体モノマー及び酸モノマーを、水溶液中で、過酸化物を含有するレドックス開始剤系の使用下でのラジカル重合によって反応させ、その際、重合中の該水溶液の温度は１０〜４５℃であり、並びにｐＨ値は３．５〜６．５であることを特徴とする、請求項１から９までのいずれか１項記載のコポリマー又は請求項１０又は１１記載の分散剤の製造方法。
【請求項１３】
水硬性結合剤用及び／又は潜在水硬性結合剤用の分散剤としての、請求項１から９までのいずれか１項記載のコポリマーの使用。
【発明の詳細な説明】
【技術分野】
【０００１】
発明の詳細な説明
本発明は、コポリマー、分散剤、該コポリマー及び該分散剤の製造、並びに該コポリマーの使用に関する。
【０００２】
粉末状の無機物質又は有機物質、例えばクレー、シリケート粉末、チョーク、カーボンブラック、岩粉及び水硬性結合剤の水性スラリーを、それらの加工性、すなわち混練性、塗布性、噴霧性、ポンプ圧送性又は流動性の改善のために、しばしば、分散剤の形態の添加剤に混ぜることが公知である。この種の添加剤は、固体凝集物の形成を防止し、すでに存在する、水和によって新たに形成された粒子を分散させ、かつ、このようにして加工性を改善することができるこの効果はまた、殊に、水硬性結合剤、例えばセメント、石灰、石膏、半水石膏又は硬石膏を含む建材混合物の製造に際して適切に利用される。
【０００３】
上述の結合剤を基礎とするこれらの建材混合物を、すぐに使用できる、加工可能な形態に変えるために、一般に、後続の水和工程もしくは硬化工程におけるよりずっと多くの混水量が必要である。過剰量の、後で気化する水によって形成される、コンクリート体における空隙部分が、機械的な強度及び安定性を著しく悪化させる。
【０００４】
所定の加工コンシステンシーの場合にこの過剰の水分を減少させるために及び／又は所定の水／結合剤−比の場合に加工性を改善するために、一般的に減水剤又は流動化剤と呼ばれる添加剤が使用される。この種の作用物質として、実際には、殊に、酸モノマー及び／又は酸誘導体モノマーとポリエーテルマクロモノマーとのラジカル共重合によって製造されるコポリマーが使用される。
【０００５】
ＷＯ２００５／０７５５２９には、酸モノマー構造単位以外に、ポリエーテルマクロモノマー構造単位としてビニルオキシブチレンポリ（エチレングリコール）構造単位を有するコポリマーが記載される。この種のコポリマー型は、優れた適用特性を有することから、高性能流動化剤として広く普及している。
【０００６】
記載のコポリマーは経済的な高性能流動化剤と見なされているにも関わらず、依然として、コポリマーの品質及び経済性をなお一層改善するという試みが行われている。
【０００７】
そのため本発明の基礎を成している課題は、殊に良好にコンクリート用の流動化剤として適している、水硬性結合剤用の経済的な分散剤を提供することである。
【０００８】
この課題を解決するのは、
ｉ）イソプレノールポリエーテル誘導体−構造単位α ３〜４０モル％、
ｉｉ）ビニルオキシポリエーテル誘導体−構造単位β ３〜４０モル％及び
ｉｉｉ）酸−構造単位γ ３５〜９３モル％
を有するコポリマーであって、その際、イソプレノールポリエーテル誘導体−構造単位αは、下記一般式（Ｉａ）
【化１】
0005656863.tif 000002
［式中、
Ａは、同じであるか又は異なっており、並びにＣxＨ2x、その際、ｘ＝２、３、４又は５、に従ったアルキレン基によって表され、並びに
ａは、同じであるか又は異なっており、かつ４〜３００の整数によって表される］によって表され、かつ
ビニルオキシポリエーテル誘導体−構造単位βは、下記一般式（Ｉｂ）
【化２】
0005656863.tif 000003
［式中、
ＲAは、同じであるか又は異なっており、並びに水素原子、線状又は分岐したＣ1〜Ｃ12アルキル基、Ｃ5〜Ｃ8シクロアルキル基、フェニル基又はＣ7〜Ｃ12アリールアルキル基によって表され、
Ａは、同じであるか又は異なっており、並びにＣxＨ2x、その際、ｘ＝２、３、４又は５、に従ったアルキレン基によって表され、並びに
ｂは、同じであるか又は異なっており、並びに６〜４５０の整数によって表される］によって表され、その際、ビニルオキシポリエーテル誘導体−構造単位βに属する構造単位のアルキレン基の算術平均値は、イソプレノールポリエーテル誘導体−構造単位αに属する構造単位のアルキレン基の算術平均値より少なくとも１．５倍高い。
【０００９】
酸−構造単位γに属するコポリマーの構造単位は、相応する酸モノマーの重合導入によって作製される。この文脈において、酸モノマーは、ラジカル共重合可能な、少なくとも１個の酸官能基を含み、かつ水性媒体中で酸として反応する、少なくとも１個の炭素二重結合を有するモノマーと解されるべきである。さらに酸モノマーは、ラジカル共重合可能な、加水分解反応に基づき水性媒体中で少なくとも１個の酸官能基を形成し、かつ水性媒体中で酸として反応する、少なくとも１個の炭素二重結合を有するモノマーと解されるべきである（例：無水マレイン酸又は塩基性加水分解エステル、例えばエチルアクリレート）。
【００１０】
一般的に、関連したポリエーテルマクロモノマー構造単位並びに酸構造単位を有するコポリマーの作用様式は、構造パラメータにより決定されると言える。相応する高性能コポリマーの作用スペクトルは、最大減水性から最大スランプ保持性までの全帯域幅を範囲に含み、その際、減水性をもたらす構造パラメータが、スランプ保持性の妨げになる。それゆえ、単位質量当たりの装入量以外に、側鎖の長さも、減水性能に関して重要である。そのつどの実際の適用において、頻繁に、短側鎖及び長側鎖の選択について"取捨選択"が最も適しており、その際、短側鎖及び長側鎖を混合してできたものが、この点に関して、たいていの場合、最良の解決手段を与えることが認められた。本発明は、この種の混合体が、経済的に、かつ高品質でいかにして提供されるのかを実現する。ビニルオキシポリエーテル型からのポリエーテルマクロモノマー構造単位は、相応するモノマーのより高い反応性に基づき、比較的にイソプレノールポリエーテル型からのポリエーテルマクロモノマー構造単位より簡単に、長いポリエーテル側鎖で（つまり、より簡単に、少ない残留モノマー含有率でも）重合導入され得る。しかしながら、相対的に短い側鎖を有するイソプレノールポリエーテル型のモノマーも同様に（少ない残留モノマー含有率で）良好に重合導入され得、その際、イソプレノールポリエーテル型のこれらのモノマーは、特に低コストで入手可能な出発物質である。要約すると、本発明によるコポリマーは、高品質の、かつ特に経済的な水硬性結合剤用の分散剤であると言える。
【００１１】
一般に、ビニルオキシポリエーテル誘導体−構造単位βに属する構造単位のアルキレン基Ａの算術平均値は、イソプレノールポリエーテル誘導体−構造単位αに属する構造単位のアルキレン基Ａの算術平均値より少なくとも２倍高い。
【００１２】
たいてい、ａは、同じであるか又は異なっており、かつ５〜７０の整数によって表され、その際、ｂは、同じであるか又は異なっており、かつ４１〜４００の整数によって表される。
【００１３】
ａは、同じであるか又は異なっており、かつ５〜３９の整数によって表されることが多い。
【００１４】
有利には、本発明によるコポリマーは、
ｉ）イソプレノールポリエーテル誘導体−構造単位α ５〜３５モル％、
ｉｉ）ビニルオキシポリエーテル誘導体−構造単位β ５〜３５モル％及び
ｉｉｉ）酸−構造単位γ ５０〜９０モル％
を有する。
【００１５】
一般に、ビニルポリエーテル誘導体−構造単位βは、有利には算術平均値４１〜４００のオキシアルキレン基を有するアルコキシ化ヒドロキシブチルビニルエーテルの重合導入によって作製される。
【００１６】
有利な一実施形態において、一般式（ＩＩａ）、（ＩＩｂ）、（ＩＩｃ）及び／又は（ＩＩｄ）に従った酸−構造単位γ
【化３】
0005656863.tif 000004
［式中、
Ｒ1は、同じであるか又は異なっており、並びにＨ及び／又は非分岐あるいは分岐したＣ1〜Ｃ4−アルキル基によって表され；
Ｘは、同じであるか又は異なっており、並びにＮＨ−（ＣnＨ2n）、その際、ｎ＝１、２、３又は４、及び／又はＯ−（ＣnＨ2n）、その際、ｎ＝１、２、３又は４、及び／又は存在しない単位によって表され；
Ｒ2は、同じであるか又は異なっており、並びにＯＨ、ＳＯ3Ｈ、ＰＯ3Ｈ2、Ｏ−ＰＯ3Ｈ2及び／又はパラ置換Ｃ6Ｈ4−ＳＯ3Ｈによって表され、但し、Ｘが存在しない単位である場合、Ｒ2はＯＨによって表される］、
【化４】
0005656863.tif 000005
［式中、
Ｒ3は、同じであるか又は異なっており、並びにＨ及び／又は非分岐あるいは分岐したＣ1〜Ｃ4−アルキル基によって表され；
ｎ＝０、１、２、３又は４、
Ｒ4は、同じであるか又は異なっており、並びにＳＯ3Ｈ、ＰＯ3Ｈ2、Ｏ−ＰＯ3Ｈ2及び／又はパラ置換されて存在するＣ6Ｈ4−ＳＯ3Ｈによって表される］、
【化５】
0005656863.tif 000006
［式中、
Ｒ5は、同じであるか又は異なっており、並びにＨ及び／又は非分岐あるいは分岐したＣ1〜Ｃ4−アルキル基によって表され；
Ｚは、同じであるか又は異なっており、並びにＯ及び／又はＮＨによって表される］、
【化６】
0005656863.tif 000007
［式中、
Ｒ6は、同じであるか又は異なっており、並びにＨ及び／又は非分岐あるいは分岐したＣ1〜Ｃ4−アルキル基によって表され；
Ｑは、同じであるか又は異なっており、並びにＮＨ及び／又はＯによって表され；
Ｒ7は、同じであるか又は異なっており、並びにＨ、（ＣnＨ2n）−ＳＯ3Ｈ、その際、ｎ＝０、１、２、３又は４、（ＣnＨ2n）−ＯＨ、その際、ｎ＝０、１、２、３又は４；（ＣnＨ2n）−ＰＯ3Ｈ2、その際、ｎ＝０、１、２、３又は４、（ＣnＨ2n）−ＯＰＯ3Ｈ2、その際、ｎ＝０、１、２、３又は４、（Ｃ6Ｈ4）−ＳＯ3Ｈ、（Ｃ6Ｈ4）−ＰＯ3Ｈ2、（Ｃ6Ｈ4）−ＯＰＯ3Ｈ2及び／又は（ＣmＨ2m）e−Ｏ−（Ａ'Ｏ）α−Ｒ9、その際、０、１、２、３又は４、ｅ＝０、１、２、３又は４、Ａ'＝Ｃx'Ｈ2x'、その際、ｘ'＝２、３、４又は５及び／又はＣＨ2Ｃ（Ｃ6Ｈ5）Ｈ−、α＝１〜３５０の整数、その際、Ｒ9は、同じであるか又は異なっており、並びに非分岐あるいは分岐したＣ1〜Ｃ4−アルキル基によって表される］が存在する。
【００１７】
頻繁に、酸−構造単位γは、酸モノマーのメタクリル酸、アクリル酸、マレイン酸及び／又は無水マレイン酸の重合導入によって作製される。
【００１８】
ｐＨ値に応じて、酸−構造単位γは、脱プロトン化された形態で塩として存在してもよく、その際、そのとき対イオンとして代表的なものはＮａ+、Ｋ+並びにＣａ2+である。
【００１９】
たいてい、本発明によるコポリマー中で、全ての構造単位の少なくとも４５モル％、有利には少なくとも８０モル％が、イソプレノールポリエーテル誘導体−構造単位α、ビニルオキシポリエーテル誘導体−構造単位β及び酸−構造単位γとして存在する。
【００２０】
本発明はまた、少なくとも３０質量％の水並びに少なくとも１０質量％の前述のコポリマーを含有する分散剤に関する。有利には、分散剤は水溶液の形態で存在する。
【００２１】
そのうえ本発明は、本発明によるコポリマー又は本発明による分散剤の製造方法に関し、その際、イソプレノールポリエーテル誘導体モノマー、ビニルオキシポリエーテル誘導体モノマー及び酸モノマーが、水溶液中で、過酸化物を含有するレドックス開始剤系の使用下でのラジカル重合によって反応させられ、かつ重合中の該水溶液の温度は１０〜４５℃であり、並びにｐＨ値は３．５〜６．５である。
【００２２】
最後に本発明は、水硬性結合剤用又は潜在水硬性結合剤用の分散剤としての、本発明によるコポリマーの使用に関する。本発明によるコポリマーは、例えばまた（殊に脱水された形態で）、セメント製品用の添加剤（純粋なポルトランドセメントもしくは複合セメントのための粉砕助剤及び"減水剤"）として使用されることができる。
【００２３】
以下で、本発明を、実施例を手がかりに詳説する。
【００２４】
合成例１
複数の供給手段、攪拌機及びｐＨ電極が備え付けられたガラス反応器に、水２８５ｇ、ビニルオキシブチルポリエチレングリコール３０００（６６モルのＥＯでヒドロキシブチルビニルエーテルをエトキシ化することによって製造された）２１０ｇ及びイソプレニルポリエチレングリコール−５００（１０モルのＥＯで３−メチル−３−ブテン−１−オールをエトキシ化することによって製造された）２３．３ｇを入れ（溶液Ａ）、かつ１３℃に調温した。水５０ｇ及びアクリル酸（９９％）２５．４ｇから成る、準備された、部分中和された第二の溶液（溶液Ｂ）３５％を、溶液Ａに１５分間にわたってガラス反応器中に加えた。さらに３−メルカプトプロピオン酸１，９ｇを反応器に加えた。亜硫酸ナトリウム、２−ヒドロキシ−２−スルフィナト酢酸の二ナトリウム塩及び２−ヒドロキシ−２−スルホナト酢酸の二ナトリウム塩、（Ｂｒｕｅｇｇｅｍａｎｎ ＧｍｂＨのＢｒｕｅｇｇｏｌｉｔ ＦＦ６）とからの混合物５ｇ及び水４０ｇから成る第三の溶液（溶液Ｃ）を準備した。その後、１３℃の温度で、数滴の水に溶解された硫酸鉄（ＩＩ）七水和物５０ｍｇ、並びに５０％の過酸化水素溶液２．５ｇを溶液Ａに加えた。同時に、４５分にわたって、なお残留する溶液Ｂを溶液Ａに計量供給し、かつ６０分にわたって溶液Ｃを溶液Ａに計量供給した。終わりに、２０％の水酸化ナトリウム溶液で中和した。Ｍｗ＝２４３００ｇ／モルの平均分子量（ＧＰＣによって測定）及び３９％の固体含有率を有するコポリマーの水溶液を得た。
【００２５】
合成例２
複数の供給手段、攪拌機及びｐＨ電極が備え付けられたガラス反応器に、水３８２ｇ、ビニルオキシブチルポリエチレングリコール３０００（６６モルのＥＯでヒドロキシブチルビニルエーテルをエトキシ化することによって製造された）２６３ｇ及びイソプレニルポリエチレングリコール−１１００（２２モルのＥＯで３−メチル−３−ブテン−１−オールをエトキシ化することによって製造された）９６ｇを入れ（溶液Ａ）、かつ１３℃に調温した。水６８ｇ及びアクリル酸（９９％）６３．６ｇから成る、準備された、部分中和された第二の溶液（溶液Ｂ）３５％を、溶液Ａに１５分間にわたってガラス反応器中に加えた。さらに３−メルカプトプロピオン酸３．６ｇを反応器に加えた。亜硫酸ナトリウム、２−ヒドロキシ−２−スルフィナト酢酸の二ナトリウム塩及び２−ヒドロキシ−２−スルホナト酢酸の二ナトリウム塩、（Ｂｒｕｅｇｇｅｍａｎｎ ＧｍｂＨのＢｒｕｅｇｇｏｌｉｔ ＦＦ６）からの混合物１０ｇ及び水６０ｇから成る第三の溶液（溶液Ｃ）を準備した。その後、１３℃の温度で、数滴の水に溶解された硫酸鉄（ＩＩ）七水和物５０ｍｇ、並びに５０％の過酸化水素溶液５ｇを溶液Ａに加えた。同時に、４５分にわたって、なお残留する溶液Ｂを溶液Ａに計量供給し、かつ６０分にわたって溶液Ｃを溶液Ａに計量供給した。終わりに、２０％の水酸化ナトリウム溶液で中和した。Ｍｗ＝２２４００ｇ／モルの平均分子量（ＧＰＣによって測定）及び４１％の固体含有率を有するコポリマーの水溶液を得た。
【００２６】
比較例（Ｖｇｌ）−製造例に相当
様々の鎖長のビニルオキシブチレンポリ（エチレングリコール）、エチレン性不飽和カルボン酸及び塩基性加水分解ビニルエステルからの共重合体を基礎とする市販のコンクリート流動化剤ＭＶＡ １８５５（ＢＡＳＦ Ｃｏｎｓｔｒｕｃｔｉｏｎ Ｐｏｌｙｍｅｒｓ ＧｍｂＨ）−比較例に従ったポリマーは、コポリマー型１と比べて、類似したポリマーアーキテクチャを有する。
【００２７】
コポリマー溶液の評価のために、モルタル試験を実施した。実験手順は、使用例に記載している。試験に際して、本発明によるコポリマー溶液が、同じ試験条件下で（ｗ／ｚ値、温度、骨材等）、同じ又はより少ない供与量にて、比肩しうる良好な又はより良好な性能、すなわち、同じ又はより良好な流動化及び比肩しうるスランプ保持性を示すか否かが調べられる。
【００２８】
使用例／モルタル試験の実施：
ポルトランドセメント（ＣＥＭ Ｉ ４２．５ Ｒ，Ｋａｒｌｓｔａｄｔ）８７６．６５ｇを、標準砂１３５０ｇ、珪砂５６７．８７ｇ及び、本発明による生成物もしくは比較生成物を溶解した形態で含有する水３５０．６６ｇと攪拌した。モルタル混合物の製造直後に、プラスティシティー(Ausbreitmass)の測定並びに３０分間にわたるその経時変化を行った。
【００２９】
試験の結果は、以下に表形式で挙げられている。
【００３０】
【表１】
0005656863.tif 000008
【００３１】
比較試験の結果の総論：
前述の試験から、本発明に関する合成例１及び２からのコポリマーを基礎とする流動化材の品質及び経済性が、すでに実際に実証済みの高性能ポリマー（比較例）と比較して際立っていることがわかる。商業的に得られる製品と比べて、本発明によるコポリマーは、比肩しうる良好な性能とともに明らかに経済的な利点を示す。本発明によるコポリマーは、３８％減らした計量供給割合で同じ流動度合いに達するが、それにも関わらず良好なスランプ保持性を示す。これは、ビニルオキシポリエーテル型の長いポリエーテルマクロモノマー構造単位と、特に低コストのイソプレノールポリエーテル型のより短いポリエーテルマクロモノマー構造単位との組み合わせが、高品質のポリマーの合成を可能にし、該ポリマーにより、際立った減水性のみならず良好なスランプ保持性も得られることを示している。それゆえ、一方では低コストの構造単位の使用によって、かつ他方ではより少ない計量供給割合によって、実際に特に経済的かつ高品質なポリマーが生じ、該ポリマーは、その構造に依存して、全般的な使用領域を有する。